(57)【要約】【課題】曲面形状等に形成しても、所望の複屈折性が得られるとともに、高い耐久性を有する３Ｄメガネ用光学シート及びこれを用いた３Ｄメガネの提供を目的とする。【解決手段】本発明の３Ｄメガネ用光学シートは、基材フィルムと、この基材フィルムの裏面側に積層され、平面方向に複屈折性を有する位相差フィルムと、この位相差フィルムの裏面側に積層される偏光板とを備え、上記位相差フィルムが主成分としてシクロオレフィンコポリマー又はシクロオレフィンポリマーを含み、上記基材フィルムの厚みが３００μｍ以上２０００μｍ以下とされている。上記基材フィルムの主成分の光弾性係数の絶対値が、１０×１０−１２Ｐａ−１以下であるとよい。上記基材フィルムの主成分がアクリル樹脂であるとよい。上記基材フィルムの鉛筆硬度がＨ以上であるとよい。【選択図】図１
2013061600.tif 000002
【特許請求の範囲】
【請求項１】
基材フィルムと、
この基材フィルムの裏面側に積層され、平面方向に複屈折性を有する位相差フィルムと、
この位相差フィルムの裏面側に積層される偏光板と
を備え、
上記位相差フィルムが主成分としてシクロオレフィンコポリマー又はシクロオレフィンポリマーを含み、
上記基材フィルムの厚みが３００μｍ以上２０００μｍ以下である３Ｄメガネ用光学シート。
【請求項２】
上記基材フィルムの主成分の光弾性係数の絶対値が、１０×１０−１２Ｐａ−１以下である請求項１に記載の３Ｄメガネ用光学シート。
【請求項３】
上記基材フィルムの主成分がアクリル樹脂である請求項２に記載の３Ｄメガネ用光学シート。
【請求項４】
上記基材フィルムの主成分がシクロオレフィンコポリマー又はシクロオレフィンポリマーである請求項２に記載の３Ｄメガネ用光学シート。
【請求項５】
上記基材フィルムの鉛筆硬度がＨ以上である請求項１から請求項４のいずれか１項に記載の３Ｄメガネ用光学シート。
【請求項６】
上記基材フィルムの面方向リタデーション値（Ｒｏ値）が１００ｎｍ以下である請求項１から請求項５のいずれか１項に記載の３Ｄメガネ用光学シート。
【請求項７】
厚みが３５０μｍ以上２１００μｍ以下である請求項１から請求項６のいずれか１項に記載の３Ｄメガネ用光学シート。
【請求項８】
上記偏光板の裏面側に保護フィルムを備える請求項１から請求項７のいずれか１項に記載の３Ｄメガネ用光学シート。
【請求項９】
上記位相差フィルムの進相軸方向と偏光板の透過軸方向とが約４５°の角度で配設されている請求項１から請求項８のいずれか１項に記載の３Ｄメガネ用光学シート。
【請求項１０】
請求項９に記載の３Ｄメガネ用光学シートをそれぞれ含む右眼用レンズ及び左眼用レンズを備え、
上記右眼用レンズの位相差フィルムの進相軸方向が、右眼用レンズの偏光板の透過軸方向に対して一方向側で約４５°の角度に配設されており、
上記左眼用レンズの位相差フィルムの進相軸方向が、左眼用レンズの偏光板の透過軸方向に対して他方向側で約４５°の角度に配設されている３Ｄメガネ。
【請求項１１】
上記右眼用レンズ及び左眼用レンズのレンズカーブが３以上６以下である請求項１０に記載の３Ｄメガネ。
【発明の詳細な説明】
【技術分野】
【０００１】
本発明は、３Ｄメガネ用光学シート及びこれを用いた３Ｄメガネに関する。
【背景技術】
【０００２】
３Ｄメガネは、３Ｄ（３次元）立体画像表示装置から出射された映像光を視認する際に視認者が装着して用いられている。この３Ｄ立体画像表示装置は、視差を有する右眼用映像光線と左眼用映像光線とを出射し、右眼用レンズと左眼用レンズとで光学性能の異なる３Ｄメガネを通して視認者が視認することにより、この視認者が３Ｄ立体画像を認識できるよう構成されている（例えば特開２０１１−４８２３６号公報参照）。
【０００３】
具体的には、３Ｄ立体画像表示装置から出射される右眼用映像光線と左眼用映像光線とは、回転方向の異なる円偏光として出射されている。そして、３Ｄメガネは、３Ｄ立体画像表示装置側に１／４波長板を有している。この１／４波長板によって円偏光である右眼用映像光線と左眼用映像光線とが直線偏光に変換されて透過する。ここで、右眼用映像光線と左眼用映像光線とは回転方向の異なる円偏光であるため、１／４波長板の進相軸に対して、右回転の映像光線が右回転側に４５°、左回転の映像光線が左回転側に４５°傾斜した方向の直線偏光に変換される。
【０００４】
また、３Ｄメガネは、視認者側に偏光板を有している。この偏光板は、各レンズにおいて、１／４波長板の進相軸方向に対して透過軸方向が、一方のレンズでは一方向（例えば右回転方向）に傾斜し、他方のレンズでは他方向（左回転方向）に傾斜して配設されている。このため、上記のように１／４波長板で直線偏光に変換された直線偏光のうち、一方のレンズでは、左回転の映像光線が変換された直線偏光は通過せずに右回転の映像光線が変換された直線偏光のみが通過する。一方、他方のレンズでは、右回転の映像光線が変換された直線偏光は通過せずに左回転の映像光線が変換された直線偏光のみが通過することになる。これにより、視認者は、右眼で右眼用映像光線に基づく映像を視認し、左眼で左眼用映像光線に基づく映像を視認することができ、その結果３Ｄ立体画像を認識することができる。
【０００５】
このような３Ｄメガネのレンズに用いられる１／４波長板としては、ポリカーボネートを主成分としてシート体を形成し、このシート体を延伸させた光学シートを用いることが知られている。
【０００６】
しかしながら、ポリカーボネートからなるシート体にあっては、熱成形等すると、複屈折率が変わってしまうため、この光学シートを用いた３Ｄメガネのレンズは、平面的な形状とならざるを得ない。つまり、デザイン性等を考慮して３Ｄメガネのレンズに例えば３次元的な曲面を持たせると、この曲面形状の形成に際してレンズの位相差フィルムの複屈折率が変化してしまい、その結果、所望の映像光線がレンズを透過することができず、３Ｄ立体画像を視認者が認識できなくなるという不都合が生ずる。
【先行技術文献】
【特許文献】
【０００７】
【特許文献１】特開２０１１−４８２３６号公報
【発明の概要】
【発明が解決しようとする課題】
【０００８】
このような事情に鑑みて、本発明者らは、曲面形状等の形状に形成しても、所望の複屈折性が得られるべく、シクロオレフィンコポリマー又はシクロオレフィンポリマーを主成分とするメガネ用位相差フィルムを用いた３Ｄメガネ用光学シートを発案した（特願２０１１−８８６９５号）。
【０００９】
この特願２０１１−８８６９５号に係る３Ｄメガネ用光学シートは、位相差フィルムの主成分がシクロオレフィンコポリマー又はシクロオレフィンポリマーであるため、熱や応力を付加しても複屈折性の変化が生じ難い。それゆえ、かかる３Ｄメガネ用光学シートは、曲面形状に形成しても、所望の複屈折性を有したものとすることができ、レンズに所望の光線を透過させることができるものである。しかるに、この特願２０１１−８８６９５号に係る３Ｄメガネ用光学シートにあっては、シート厚が薄いと耐久性に劣ってしまい、またシート厚を厚くすべく位相差フィルムを厚くするとリタデーションの調整が困難となる。
【００１０】
そこで、本発明は、曲面形状に形成しても、所望の複屈折性が得られるとともに、高い耐久性を有する３Ｄメガネ用光学シート及びこれを用いた３Ｄメガネの提供を目的とするものである。
【課題を解決するための手段】
【００１１】
上記課題を解決するためになされた発明は、
基材フィルムと、
この基材フィルムの裏面側に積層され、平面方向に複屈折性を有する位相差フィルムと、
この位相差フィルムの裏面側に積層される偏光板と
を備え、
上記位相差フィルムが主成分としてシクロオレフィンコポリマー又はシクロオレフィンポリマーを含み、
上記基材フィルムの厚みが３００μｍ以上２０００μｍ以下である３Ｄメガネ用光学シートである。
【００１２】
当該３Ｄメガネ用光学シートは、位相差フィルムの主成分としてシクロオレフィンコポリマー又はシクロオレフィンポリマーが用いられている。それゆえ、この位相差フィルムは、曲面形状等を形成するために熱成形を行う等、熱や応力を付加しても複屈折性の変化が生じ難い。つまり、シクロオレフィンコポリマー又はシクロオレフィンポリマーは、熱や応力による位相差の変化が小さいので、熱成形などに際しても複屈折性が維持されやすい。このため、当該３Ｄメガネ用光学シートは、所望の複屈折性及び所望の曲面形状を有する３Ｄメガネ用レンズとして好適に使用することができる。また、当該３Ｄメガネ用光学シートは、所望の曲面形状等を形成することにより、メガネの意匠性を向上させることができる。さらに、当該３Ｄメガネ用光学シートは、位相差フィルムの表面側に基材フィルムが積層され、この基材フィルムの厚みが上記範囲とされているので、この基材フィルムによって位相差フィルムへの傷付きを防止することができるとともに、当該３Ｄメガネ用光学シートの耐久性を向上させることができる。
【００１３】
当該３Ｄメガネ用光学シートは、上記基材フィルムの主成分の光弾性係数の絶対値が、１０×１０−１２Ｐａ−１以下であるとよい。これにより、基材フィルムの熱や応力による位相差の変化を低減することができ、曲面形状に形成しても所望の複屈折性を得ることができる。
【００１４】
当該３Ｄメガネ用光学シートは、上記基材フィルムの主成分がアクリル樹脂であるとよい。これにより、基材フィルムの熱や応力による位相差の変化を殆どなくすことができ、曲面形状に形成しても所望の複屈折性を得ることができる。また、当該３Ｄメガネ用光学シートは、上記構成によれば、基材フィルムの傷付防止性、耐久性等をさらに向上させることができる。
【００１５】
当該３Ｄメガネ用光学シートは、上記基材フィルムの主成分がシクロオレフィンコポリマー又はシクロオレフィンポリマーであってもよい。これにより、基材フィルムの熱や応力による位相差の変化を低減することができ、曲面形状に形成しても所望の複屈折性を得ることができる。
【００１６】
当該３Ｄメガネ用光学シートは、上記基材フィルムの鉛筆硬度がＨ以上であるとよい。これにより、基材フィルムの傷付防止性を向上させ、ひいては当該３Ｄメガネ用光学シートの取扱い容易性を向上させることができる。また、当該３Ｄメガネ用光学シートは、基材フィルムがこのような硬度を有することによって、耐久性を向上させ、好適に繰返し使用することができる。
【００１７】
当該３Ｄメガネ用光学シートは、上記基材フィルムの面方向リタデーション値（Ｒｏ値）が１００ｎｍ以下であるとよい。これにより、位相差フィルムの光学的機能を阻害するおそれを防止し、所望の複屈折作用を得ることができる。
【００１８】
当該３Ｄメガネ用光学シートは、厚みが３５０μｍ以上２１００μｍ以下であるとよい。これにより、耐久性、取扱い容易性等を好適に向上させることができる。
【００１９】
当該３Ｄメガネ用光学シートは、上記偏光板の裏面側に保護フィルムを備えるとよい。これにより、耐久性、取扱い容易性等をさらに向上させることができる。
【００２０】
当該３Ｄメガネ用光学シートは、上記位相差フィルムの進相軸方向と偏光板の透過軸方向とが約４５°の角度で配設されているとよい。これにより、上記位相差フィルムに円偏光が入射されると、円偏光が直線偏光に変換されて位相差フィルムを透過する。この透過した直線偏光の偏光方向（振動方向）は円偏光の回転方向及び位相差フィルムの進相軸方向によって決定される。具体的には、円偏光が光の進行方向から見て右回転である場合には、透過した直線偏光の偏光方向は、位相差フィルムの進相軸方向に対して光の進行方向から見て右回転側に４５°傾斜した方向となる。一方、円偏光が光の進行方向から見て左回転である場合には、透過した直線偏光の偏光方向は、位相差フィルムの進相軸方向に対して光の進行方向から見て左回転側に４５°傾斜した方向となる。このため、上記のように進相軸方向と透過軸方向とが約４５°の角度で配設することにより、偏光板は、一方向の回転方向の円偏光が変換された直線偏光（透過軸方向と偏光方向が一致した直線偏光）のみを透過し、他方向の回転方向の円偏光が変換された直線偏光（透過軸方向に対して垂直な偏光方向となる直線偏光）を透過しないことになる。これにより、上記構成からなる３Ｄメガネ用光学シートは、３Ｄメガネのレンズとして好適に用いることができる。
【００２１】
上記課題を解決するためになされた３Ｄメガネは、
当該３Ｄメガネ用光学シートをそれぞれ含む右眼用レンズ及び左眼用レンズを備え、
上記右眼用レンズの位相差フィルムの進相軸方向が、右眼用レンズの偏光板の透過軸方向に対して一方向側で約４５°の角度に配設されており、
上記左眼用レンズの位相差フィルムの進相軸方向が、左眼用レンズの偏光板の透過軸方向に対して他方向側で約４５°の角度に配設されている３Ｄメガネである。
【００２２】
当該３Ｄメガネは、位相差フィルムの主成分としてシクロオレフィンコポリマー又はシクロオレフィンポリマーが用いられている。それゆえ、当該３Ｄメガネは、右眼用レンズ及び左眼用レンズを曲面形状等に形成するために熱成形を行う等、熱や応力を付加しても、位相差フィルムの複屈折性の変化が生じ難い。このため、当該３Ｄメガネは、右眼用レンズ及び左眼用レンズを曲面形状に形成した場合であっても容易に所望の複屈折作用を得ることができる。また、当該３Ｄメガネは、右眼用レンズ及び左眼用レンズを所望の曲面形状に形成することにより、意匠性を向上させることができる。さらに、当該３Ｄメガネは、位相差フィルムの表面側に基材フィルムが積層され、この基材フィルムの厚みが上記範囲とされているので、この基材フィルムによって位相差フィルムへの傷付きを防止することができるとともに、当該３Ｄメガネの耐久性を向上させることができる。
【００２３】
また、当該３Ｄメガネは、右眼用レンズの進相軸方向が右眼用レンズの偏光板の透過軸方向に対して一方向側で約４５°の角度に配設され、左眼用レンズの進相軸方向が左眼用レンズの偏光板の透過軸方向に対して他方向側で約４５°の角度に配設されているので、右眼用レンズには一方向の回転方向の円偏光のみが透過し、左眼用レンズには他方向の回転方向の円偏光のみが透過することになる。このため、当該３Ｄメガネによると、視認者は、立体画像表示装置から出射される右眼用映像光線を右眼で視認し、左眼用映像光線を左眼で視認することができ、３Ｄ立体画像を好適に認識することができる。
【００２４】
当該３Ｄメガネは、上記右眼用レンズ及び左眼用レンズのレンズカーブが３以上６以下であるとよい。これにより、視認者の視線方向に対する右眼用レンズ及び左眼用レンズの曲面形状を好適に保ち、視認者の眼の疲れを低減し、使用の長時間化を促進することができる。
【００２５】
なお、本発明において、「表面側」とは、視認者が３Ｄメガネを装着した状態における３Ｄ立体画像表示装置側を意味する。また、「裏面側」とは、視認者が３Ｄメガネを装着した状態における視認者側を意味する。「光弾性係数」は、外力による屈折率の変化の生じやすさを表す係数で、ＣＲ［Ｐａ−１］＝Δｎ／σＲで求められる値である。ここで、σＲは伸張応力［Ｐａ］、Δｎは応力付加時の屈折率差であり、Δｎは次式により定義される。
Δｎ＝ｎ１−ｎ２
（式中、ｎ１は伸張応力と平行な方向の屈折率であり、ｎ２は伸張方向と垂直な方向の屈折率である。）
【００２６】
また、「鉛筆硬度」は、ＪＩＳ  Ｋ５４００に規定する試験方法の８．４に記載の鉛筆引っかき値に基づく値をいう。「面内リタデーション値（Ｒｏ）」は、Ｒｏ＝（Ｎｙ−Ｎｘ）×ｄで求められる値である。ここで、Ｎｘは、フィルムの進相軸（面方向と平行な軸）の屈折率であり、Ｎｙはフィルムの遅相軸（面方向と平行でかつ進相軸と垂直な軸）の屈折率であり、ｄはフィルムの厚みである。「レンズカーブ」は、レンズカーブ（Ｄ）＝（Ｎ−１）×１０００／ＳＲで求められる値である。ここで、Ｎは、レンズの屈折率であり、ＳＲは、レンズ全面の曲率半径である。
【発明の効果】
【００２７】
以上説明したように、本発明の３Ｄメガネ用光学シート及びこれを用いた３Ｄメガネは、レンズを曲面形状等に形成しても所望の複屈折性が得られるとともに耐久性を向上させることができる。
【図面の簡単な説明】
【００２８】
【図１】本発明の一実施形態に係る３Ｄメガネ用光学シートを示す模式的断面図である。
【図２】図１の３Ｄメガネ用光学シートを用いた３Ｄメガネを示す模式的斜視図である。
【発明を実施するための形態】
【００２９】
以下、適宜図面を参照しつつ、本発明の実施の形態を詳説する。
【００３０】
［第一実施形態］
図１の３Ｄメガネ用光学シート１は、基材フィルム２と、基材フィルム２の裏面側に積層され、平面方向に複屈折性を有する位相差フィルム３と、位相差フィルム３の裏面側に積層される偏光板４とを有している。
【００３１】
（基材フィルム２）
基材フィルム２の主成分の光弾性係数の絶対値としては、１０×１０−１２Ｐａ−１以下のものが好適に用いられ、８×１０−１２Ｐａ−１以下のものがさらに好ましく、６×１０−１２Ｐａ−１以下のものが特に好ましい。
【００３２】
基材フィルム２は、アクリル樹脂、シクロオレフィンコポリマー又はシクロオレフィンポリマーを主成分として形成されている。
【００３３】
上記アクリル系樹脂としては、ポリメチルメタクリレート（ＰＭＭＡ）、ポリブチルメタクリレート、ポリシクロヘキシルメタクリレート等が挙げられる。上記シクロオレフィンコポリマーとしては、エチレンとノルボルネンとの共重合体や、エチレンとテトラシクロドデセンとの共重合体等が挙げられる。上記シクロオレフィンポリマーとしては、ノルボルネン系重合体、単環の環状オレフィン系重合体、環状共役ジエン系重合体、ビニル脂環式炭化水素系重合体樹脂等が挙げられる。
【００３４】
なお、基材フィルム２の形成材料中には、加工性、耐熱性、耐候性、機械的性質、寸法安定性等を改良、改質する目的で、種々の添加剤等を混合することができる。このような添加剤としては、熱安定剤、紫外線吸収剤、赤外線吸収剤、酸化防止剤、光安定剤、離型剤、帯電防止剤、充填剤等が挙げられる。
【００３５】
基材フィルム２の厚み（平均厚み）は、３００μｍ以上２０００μｍ以下とされており、好ましくは５００μｍ以上１５００μｍ以下とされている。当該３Ｄメガネ用光学シート１は、基材フィルム２の厚みが上記範囲より小さいと、耐久性が低下するおそれがある。逆に、基材フィルム２の厚みが上記範囲を超えると、基材フィルム２の重さが増し、長時間使用すると疲れるおそれがある。
【００３６】
基材フィルム２の鉛筆硬度としては、特に限定されないが、Ｈ以上が好ましく、２Ｈ以上がさらに好ましい。当該３Ｄメガネ用光学シート１は、基材フィルム２の鉛筆硬度が上記範囲未満であると、基材フィルム２の傷付防止性が低減し、当該３Ｄメガネ用光学シート１の取扱い容易性が低下するおそれがある。これに対し、当該３Ｄメガネ用光学シート１は、基材フィルム２の鉛筆硬度が上記範囲内であることによって、好適に繰返し使用をすることができる。
【００３７】
基材フィルム２の面方向リタデーション値（Ｒｏ値）としては、１００ｎｍ以下が好ましく、６０ｎｍ以下がさらに好ましい。当該３Ｄメガネ用光学シート１は、基材フィルム２の面方向リタデーション値（Ｒｏ値）が上記範囲を超えると、位相差フィルム３の光学的機能を阻害するおそれがあり、所望の複屈折作用を得られないおそれがある。
【００３８】
基材フィルム２の厚さ方向リタデーション値（Ｒｔｈ）としては、２００ｎｍ以下が好ましく、１００ｎｍ以下がさらに好ましい。当該３Ｄメガネ用光学シート１は、基材フィルム２の厚さ方向リタデーション値（Ｒｔｈ）が上記範囲を超えると、位相差フィルム３の光学的機能を阻害するおそれがあり、所望の複屈折作用を得られないおそれがある。なお、「厚さ方向リタデーション値（Ｒｔｈ）」は、Ｒｔｈ＝（（Ｎｘ＋Ｎｙ）／２−Ｎｚ）×ｄで求められる値である。ここで、Ｎｚは厚み方向（面方向と垂直な方向）でのフィルムの屈折率である。
【００３９】
基材フィルム２のヘイズ値としては、特に限定されないが、０．６％以下が好ましく、０．３％以下がさらに好ましい。基材フィルム２のヘイズ値が上記範囲を超えると、画像の視認性が低下するおそれがある。
【００４０】
基材フィルム２の全光線透過率としては、特に限定されないが、８８％以上が好ましく、９０％以上がさらに好ましい。基材フィルム２の全光線透過率が上記範囲未満であると、光線を十分に透過させることができず、視認性を低下させるおそれがある。
【００４１】
基材フィルム２の素材の屈折率としては、特に限定されないが、１．４４以上１．５４以下が好ましく、１．４６以上１．５２以下がさらに好ましく、１．４９が特に好ましい。基材フィルム２の屈折率をこのような範囲とすることで、基材フィルム２の素材の屈折率を位相差フィルム３の素材の屈折率以下に抑え、かつ基材フィルム２の素材と位相差フィルム３の素材との屈折率の差を一定程度に抑えることができる。その結果、当該３Ｄメガネ用光学シート１は、３Ｄ立体画像表示装置から出射される映像光を好適に透過させることができる。
【００４２】
基材フィルム２は、Ｔダイ法又はインフレーション法等の押出し法、キャスト成形法、切削法等の公知の方法により製造することができる。
【００４３】
（位相差フィルム３）
本実施形態では、位相差フィルム３として１／４波長板が用いられている。位相差フィルム３は、主成分としてシクロオレフィンコポリマー又はシクロオレフィンポリマーを含んでいる。位相差フィルム３が主成分として含有するシクロオレフィンコポリマー又はシクロオレフィンポリマーとしては、基材フィルム２の主成分と同様のものが挙げられる。位相差フィルム３の添加剤としては、基材フィルム２と同様である。
【００４４】
位相差フィルム３のガラス転移温度としては、特に限定されないが、１００℃以上１７０℃以下が好ましく、１０５℃以上１６０℃以下がさらに好ましく、１１０℃以上１５０℃以下が特に好ましい。当該３Ｄメガネ用光学シート１は、位相差フィルム３のガラス転移温度が上記範囲を超えると、フィルムに延伸するときに延伸むらが起きやすくなり熱成形が困難になるおそれがある。一方、当該３Ｄメガネ用光学シート１は、位相差フィルム３のガラス転移温度が上記範囲未満であると、耐熱性が劣るおそれがある。これに対し、当該３Ｄメガネ用光学シート１は、位相差フィルム３のガラス転移温度が上記範囲内であると、熱成形を容易かつ確実に行うことができるとともに、複屈折性を好適に維持することができる。
【００４５】
位相差フィルム３の製造方法としては、特に限定されないが、シクロオレフィンコポリマー又はシクロオレフィンポリマーを主成分とする組成物を製膜、延伸することにより製造することができる。
【００４６】
位相差フィルム３の製膜方法としては、特に限定されず、公知の方法によって行うことができる。位相差フィルム３の製膜方法としては、溶液キャスト法（溶液流延法）、溶融押出法、カレンダー法、圧縮成形法等の公知の製膜方法が挙げられる。なかでも、溶液キャスト法又は溶融押出法が好ましい。
【００４７】
溶液キャスト法に用いられる溶媒としては、例えば、クロロホルム、ジクロロメタンなどの塩素系溶媒；トルエン、キシレン、ベンゼン、およびこれらの混合溶媒などの芳香族系溶媒；メタノール、エタノール、イソプロパノール、ｎ−ブタノール、２−ブタノールなどのアルコール系溶媒；メチルセロソルブ、エチルセロソルブ、ブチルセロソルブ、ジメチルホルムアミド、ジメチルスルフォキシド、ジオキサン、シクロヘキサノン、テトラヒドロフラン、アセトン、酢酸エチル、ジエチルエーテル；などが挙げられる。これら溶媒は１種のみ用いてもよく、２種以上を併用してもよい。
【００４８】
溶液キャスト法を行うための装置としては、ドラム式キャスティングマシン、バンド式キャスティングマシン、スピンコーター等が挙げられる。
【００４９】
溶融押出法としては、Ｔダイ法、インフレーション法等が挙げられる。溶融押出時の樹脂温度は、組成物のガラス転移温度をＴｇとするとき、Ｔｇ以上が好ましく、Ｔｇ＋５０℃〜Ｔｇ＋２５０℃がより好ましく、Ｔｇ＋８０℃〜Ｔｇ＋２００℃がさらに好ましい。
【００５０】
位相差フィルム３はこれらの成膜と同時に、もしくは連続して延伸を行い、所望の１／４波長板とすることができる。また、これらの成膜方法で得られたフィルムを別途延伸して１／４波長板としてもよい。
【００５１】
位相差フィルム３の延伸方法としては、特に限定されず、公知の方法によって行うことができる。位相差フィルム３は、組成物を製膜した後、一軸延伸又は二軸延伸することによって得ることができる。かかる一軸延伸方法としてはテンター法による横一軸延伸、ロール間による縦一軸延伸、ロール間圧延法等の任意の方法を用いることができる。延伸倍率は通常、１．０１〜５倍の範囲でフィルムの延伸性や光学特性（例えば、屈折率分布、面内リタデーション値、厚み方向リタデーション値、Ｎｚ係数）等に応じて実施することができる。この延伸は一段で行っても良く、多段で行っても良い。また、延伸時の温度は、Ｔｇ−３０℃〜Ｔｇ＋５０℃、より好ましくはＴｇ−１０℃〜Ｔｇ＋３０℃である。この温度範囲であれば、ポリマーの分子運動が適度であり、延伸による配向の緩和が起こり難く、配向抑制が容易になり所望する光学特性が得られやすいため好ましい。
【００５２】
（偏光板４）
偏光板４は、一定方向の振動方向の光線のみを透過するよう設けられたシート状部材である。偏光板４としては、公知のものを用いることができるが、例えば、ポリビニルアルコールを主体にヨウ素化合分子を吸着配向させたものを用いることができる。
【００５３】
なお、基材フィルム２、位相差フィルム３及び偏光板４は、種々の方法により固着され、例えば接着剤等を介して積層固着されている。なお、接着剤を用いる場合には、透明な接着剤を用いることが好ましい。また、位相差フィルム３の進相軸方向と偏光板４の透過軸方向とは約４５°の角度で配設されるように固着されている。
【００５４】
〈３Ｄメガネ用光学シート１〉
３Ｄメガネ用光学シート１の厚み（平均厚み）としては、特に限定されないが、３５０μｍ以上２１００μｍ以下が好ましく、５５０μｍ以上１６００μｍ以下がさらに好ましい。３Ｄメガネ用光学シート１の厚みが上記範囲より小さいと、耐久性が低下し、繰返し使用が困難になるおそれがある。逆に、３Ｄメガネ用光学シート１の厚みが上記範囲を超えると、重さが増し、長時間使用すると疲れるおそれがある。これに対し、３Ｄメガネ用光学シート１の厚みが上記範囲内であると、耐久性、取扱い容易性等を好適に向上させることができる。
【００５５】
３Ｄメガネ用光学シート１のヘイズ値としては、特に限定されないが、１％以下が好ましく、０．５％以下がさらに好ましい。当該３Ｄメガネ用光学シート１は、ヘイズ値が上記範囲を超えると、画像の視認性が低下するおそれがある。
【００５６】
３Ｄメガネ用光学シート１の全光線透過率としては、特に限定されないが、８７％以上が好ましく、９０％以上がさらに好ましい。当該３Ｄメガネ用光学シート１は、全光線透過率が上記範囲未満であると、光線を十分に透過させることができず、視認性を低下させるおそれがある。
【００５７】
〈３Ｄメガネ１１〉
次に、図２を参照して、３Ｄメガネ用光学シート１を用いた３Ｄメガネ１１について説明する。
【００５８】
３Ｄメガネ１１は、フレーム１２と、フレーム１２に取り付けられた右眼用レンズ１３及び左眼用レンズ１４を有している。右眼用レンズ１３及び左眼用レンズ１４としては、３Ｄメガネ用光学シート１を熱成形して三次元で湾曲させたものが用いられている。具体的には、右眼用レンズ１３及び左眼用レンズ１４は、中央側が表面側に湾出した形状となるように熱成形されている。
【００５９】
右眼用レンズ１３及び左眼用レンズ１４のレンズカーブとしては、特に限定されないが、３以上６以下が好ましく、４以上５以下がさらに好ましい。右眼用レンズ１３及び左眼用レンズ１４のレンズカーブが上記範囲未満であると、視認者の視線方向に対してレンズ面が垂直に形成されず、視認者の眼が疲れやすくなるおそれがある。逆に、レンズカーブが上記範囲を超えると、視認者の視線方向に対してレンズ面が垂直に形成されないばかりか、熱成形時に所望の複屈折性が得られにくくなるおそれがある。これに対し、右眼用レンズ１３及び左眼用レンズ１４のレンズカーブが上記範囲内であると、右眼用レンズ１３及び左眼用レンズ１４のレンズ面を視認者の視線方向に対して略垂直に保つことができ、視認者の違和感を低減することができ、視認者の眼の疲れを低減し、使用の長時間化を促進することができる。
【００６０】
右眼用レンズ１３の位相差フィルム３の進相軸方向は、右眼用レンズ１３の偏光板４の透過軸方向に対して右回転側で約４５°の角度に配設されている。また、左眼用レンズ１４の位相差フィルム３の進相軸方向は、左眼用レンズ１４の偏光板４の透過軸方向に対して左回転方向で約４５°の角度に配設されている。
【００６１】
より具体的に説明するために一具体例を挙げて説明すると、右眼用レンズ１３及び左眼用レンズ１４は、偏光板４の透過軸方向が水平方向（右眼用レンズ１３と左眼用レンズ１４とが並べて配置される方向）に配設されている。そして、右眼用レンズ１３の位相差フィルム３の進相軸方向は、水平方向に対して左回転側に約４５°傾斜して配設され、左眼用レンズ１４の位相差フィルム３の進相軸方向は、水平方向に対して右回転側に約４５°傾斜して配設されている。
【００６２】
上記構成からなる３Ｄメガネ１１にあっては、装着者に３Ｄ立体画像表示装置からの映像光線に基づいて３Ｄ立体画像を認識させることができる。つまり、右眼用映像光線は、右眼用レンズ１３を透過するが左眼用レンズ１４は透過せず、左眼用映像光線は、左眼用レンズ１４を透過するが右眼用レンズ１３を透過しない。
【００６３】
より具体的に説明すると、例えば、右眼用映像光線が右回転の円偏光である場合、この円偏光は、右眼用レンズ１３の位相差フィルム３を透過すると、位相差フィルム３は、水平方向に対して左回転側に約４５°傾斜した進相軸を有するので、偏光方向が水平方向の直線偏光に変換される。この場合には、左眼用映像光線は左回転であるので、この円偏光は、右眼用レンズ１３の位相差フィルム３を透過すると、偏光方向が上下方向（水平方向に対して垂直方向）の直線偏光に変更される。偏光板４の透過軸方向は水平方向であるため、右眼用映像光線の円偏光を変換した直線偏光（偏光方向が水平方向）のみが偏光板４を透過し、左眼用映像光線の円偏光を変換した直線偏光（偏光方向が上下方向）は偏光板４を透過しない。
【００６４】
また、左眼用レンズ１４については、左眼用映像光線が左回転の円偏光である場合、この円偏光は、左眼用レンズ１４の位相差フィルム３を透過すると、位相差フィルム３は、水平方向に対して右回転側に約４５°傾斜した進相軸を有するので、偏光方向が水平方向の直線偏光に変換される。この場合には、右眼用映像光線は右回転であるので、この円偏光は、左眼用レンズ１４の位相差フィルム３を透過すると、偏光方向が上下方向（水平方向に対して垂直方向）の直線偏光に変更される。偏光板４の透過軸方向は水平方向であるため、左眼用映像光線の円偏光を変換した直線偏光（偏光方向が水平方向）のみが偏光板４を透過し、右眼用映像光線の円偏光を変換した直線偏光（偏光方向が上下方向）は偏光板４を透過しない。
【００６５】
このように、右眼用映像光線の円偏光を変換した直線偏光のみが右眼用レンズ１３を透過し、左眼用映像光線の円偏光を変換した直線偏光のみが左眼用レンズ１４を透過するので、上記構成からなる３Ｄメガネ１１を装着することにより、装着者は３Ｄ画像表示装置からの映像光線に基づいて３Ｄ立体画像を認識することができる。
【００６６】
また、当該３Ｄメガネ１１は、右眼用レンズ１３及び左眼用レンズ１４が三次元で湾曲しているので、デザイン性に優れた製品とすることができる。このため、当該３Ｄメガネ１１は、画像表示装置を見るためにのみ用いることなく、例えば屋外などの偏光サングラスの用途にも用いることが可能となる。
【００６７】
当該３Ｄメガネ用光学シート１は、位相差フィルム３の主成分としてシクロオレフィンコポリマー又はシクロオレフィンポリマーが用いられている。それゆえ、この位相差フィルム３は、曲面形状等を形成するために熱成形を行う等、熱や応力を付加しても複屈折性の変化が生じ難い。つまり、シクロオレフィンコポリマー又はシクロオレフィンポリマーは、光弾性係数が低く、熱や応力による位相差の変化が小さいので、熱成形などに際しても複屈折性が維持されやすい。このため、当該３Ｄメガネ用光学シート１は、所望の複屈折性及び所望の曲面形状を有する３Ｄメガネ用レンズとして好適に使用することができる。当該３Ｄメガネ用光学シート１は、視認者の視線方向と略垂直なレンズ面となるように曲面形状を形成することによって、視認者の眼の疲れを低減し、使用の長時間化を促進することができる。また、当該３Ｄメガネ用光学シート１は、所望の曲面形状等を形成することにより、メガネの意匠性を向上させることができる。さらに、当該３Ｄメガネ用光学シート１は、位相差フィルム３の表面側に基材フィルム２が積層され、基材フィルム２の厚みが上記範囲とされているので、基材フィルム２によって位相差フィルム３への傷付きを防止することができるとともに、当該３Ｄメガネ用光学シート１の耐久性を向上させることができる。その結果、当該３Ｄメガネ用光学シート１は、好適に繰返し使用することができる。
【００６８】
当該３Ｄメガネ用光学シート１は、基材フィルム２の主成分の光弾性係数の絶対値が上記範囲とされているので、基材フィルム２の熱や応力による位相差の変化を低減することができ、曲面形状に形成しても所望の複屈折性を得ることができる。
【００６９】
当該３Ｄメガネ用光学シート１は、基材フィルム２の主成分がアクリル樹脂であることにより、基材フィルム２の熱や応力による位相差の変化を殆どなくすことができ、曲面形状に形成しても所望の複屈折性を得ることができる。また、当該３Ｄメガネ用光学シート１は、このような構成によれば、基材フィルム２の傷付防止性、耐久性等を向上させることができる。また、当該３Ｄメガネ用光学シート１は、基材フィルム２の主成分がシクロオレフィンコポリマー又はシクロオレフィンポリマーであることにより、基材フィルム２の熱や応力による位相差の変化を低減することができ、曲面形状に形成しても所望の複屈折性を得ることができる。
【００７０】
当該３Ｄメガネ１１は、位相差フィルム３の主成分としてシクロオレフィンコポリマー又はシクロオレフィンポリマーが用いられている。それゆえ、当該３Ｄメガネ１１は、右眼用レンズ１３及び左眼用レンズ１４を曲面形状等に形成するために熱成形を行う等、熱や応力を付加しても、位相差フィルム３の複屈折性の変化が生じ難い。このため、当該３Ｄメガネ１１は、右眼用レンズ１３及び左眼用レンズ１４を曲面形状に形成した場合であっても容易に所望の複屈折作用を得ることができる。当該３Ｄメガネ１１は、右眼用レンズ１３及び左眼用レンズ１４を視認者の視線方向と略垂直なレンズ形状に形成することによって、視認者の眼の疲れを低減し、使用の長時間化を促進することができる。また、当該３Ｄメガネ１１は、右眼用レンズ１３及び左眼用レンズ１４を所望の曲面形状に形成することにより、意匠性を向上させることができる。さらに、当該３Ｄメガネ１１は、位相差フィルム３の表面側に基材フィルム２が積層され、基材フィルム２の厚みが上記範囲とされているので、基材フィルム２によって位相差フィルム３への傷付きを防止することができるとともに、当該３Ｄメガネ１１の耐久性を向上させることができる。その結果、当該３Ｄメガネ１１は、好適に繰返し使用することができる。
【００７１】
また、当該３Ｄメガネ１１は、右眼用レンズ１３の進相軸方向が右眼用レンズ１３の偏光板４の透過軸方向に対して一方向側で約４５°の角度に配設され、左眼用レンズ１４の進相軸方向が左眼用レンズ１４の偏光板４の透過軸方向に対して他方向側で約４５°の角度に配設されているので、右眼用レンズ１３には一方向の回転方向の円偏光のみが透過し、左眼用レンズ１４には他方向の回転方向の円偏光のみが透過することになる。このため、当該３Ｄメガネ１１によると、視認者は、立体画像表示装置から出射される右眼用映像光線を右眼で視認し、左眼用映像光線を左眼で視認することができ、３Ｄ立体画像を好適に認識することができる。
【００７２】
［その他の実施形態］
なお、本発明の３Ｄメガネ用光学シート及びこれを用いた３Ｄメガネは、上記態様の他、種々の変更、改良を施した態様で実施することができる。例えば、３Ｄメガネ用光学シートは、偏光板の裏面側に保護フィルムを備えていてもよい。このような保護フィルムの主成分としては、基材フィルムと同様のものを使用することができる。また、かかる保護フィルムの添加剤、光弾性係数、鉛筆硬度、リタデーション値については基材フィルムと同様である。保護フィルムの厚み（平均厚み）としては、基材フィルム以下であることが好ましい。当該３Ｄメガネ用光学シートは、かかる保護フィルムを有することにより、耐久性、取扱い容易性等をさらに向上させることができる。
【００７３】
また、上記実施形態の３Ｄメガネにおいては、右眼用レンズの偏光板の透過軸方向と左眼用レンズの偏光板の透過軸方向とを一致させたものについて説明したが、本発明はこれに限定されない。つまり、例えば、右眼用レンズの偏光板の透過軸方向と左眼用レンズの偏光板の透過軸方向とを互いに直交するよう配設して（例えば、水平方向に対して、一方を左回転方向４５°傾斜させ、他方を右回転方向に４５°傾斜させて配設して）、右眼用レンズの位相差フィルムの進相軸方向と左眼用レンズの位相差フィルムの進相軸方向とを一致させ、上記各進相軸方向を上記透過軸方向に対して約４５°の角度に配設する（進相軸方向を水平方向に配設する）ことも可能である。
【００７４】
また、当該３Ｄメガネ用光学シートは、偏光板と位相差フィルムとの間に中間層を設けることも適宜設計変更可能である。具体的には、基材層の一面に偏光板を積層接着し、他方の面に位相差フィルムを積層接着することも可能である。
【００７５】
さらに、当該３Ｄメガネ用光学シートは、位相差フィルムが必ずしも１／４波長板である必要はなく、３Ｄ立体画像表示装置に応じて適宜変更してもよい。
【産業上の利用可能性】
【００７６】
以上のように、本発明の３Ｄメガネ用光学シートは、曲面形状等に形成しても、所望の複屈折性が得られるとともに、優れた耐久性を有している。従って、本発明の３Ｄメガネ用光学シート及びこれを用いた３Ｄメガネは、３Ｄ立体画像表示装置を視認する際に好適に用いることができる。
【符号の説明】
【００７７】
１  ３Ｄメガネ用光学シート
２  基材フィルム
３  位相差フィルム
４  偏光板
１１  ３Ｄメガネ
１２  フレーム
１３  右眼用レンズ
１４  左眼用レンズ
【図１】
2013061600.tif 000003
【図２】
2013061600.tif 000004